(57)【特許請求の範囲】
【請求項１】
アルミニウムからなる基材と、
この基材の表面に形成された多数の凹部と、
これらの凹部の内壁および前記基材の前記凹部の内壁以外の表面に形成された誘電膜と、を備え、
前記凹部の内壁のうち前記凹部の開口部に近い領域および前記基材の前記凹部の内壁以外の表面に形成された前記誘電膜は、酸化ジルコニウムまたは酸化ハフニウムと、酸化アルミニウムとからなり、
前記凹部の内壁に形成された前記誘電膜は、少なくとも酸化アルミニウムを含み、
前記誘電膜中におけるジルコニウムまたはハフニウムの含有量は、
前記凹部の内壁のうち前記凹部の開口部から前記凹部の深さ方向に向かって段階的に減少する、電極箔。
【請求項２】
前記電極箔は、
前記凹部の深さをｄとした時、
深さｄ／２の地点から開口部側の平均表面粗度が、
深さｄ／２の地点から底部側の平均表面粗度よりも小さい、請求項１に記載の電極箔。
【請求項３】
基材と、
この基材の表面に形成されたアルミニウムからなる複数の柱状体と、
この柱状体の表面に形成された誘電膜と、を備え、
前記柱状体の先端に形成された前記誘電膜は、酸化ジルコニウムまたは酸化ハフニウムと、酸化アルミニウムとからなり、
前記柱状体の側面に形成された前記誘電膜は、少なくとも酸化アルミニウムを含み、
前記誘電膜中におけるジルコニウムまたはハフニウムの含有量は、
前記柱状体の先端から根元側に向かって段階的に減少する、電極箔。
【請求項４】
前記電極箔は、
前記柱状体の高さをｔとした時、
高さｔ／２の地点から先端側の平均表面粗度が、
高さｔ／２の地点から根元側の平均表面粗度よりも小さい、請求項３に記載の電極箔。
【請求項５】
アルミニウムからなる基材の表面に多数の凹部を形成する工程と、
少なくとも前記凹部の内壁のうち前記凹部の開口部に近い領域および前記基材の前記凹部の内壁以外の表面とに、ジルコニウムまたはハフニウムの金属層を形成する工程と、
この金属層が形成された前記基材を化成し、前記凹部の内壁および前記基材の表面に少なくとも酸化アルミニウムを含む誘電膜を形成する工程と、を備え、
前記金属層を形成する工程では、前記凹部の深さをｄとした時、深さｄ／２の地点から前記凹部の内壁のうち開口部側の方が、深さｄ／２の地点から底部側よりも前記金属膜層の平均厚みが大きくなるように形成した、電極箔の製造方法。
【請求項６】
基材の表面にアルミニウムからなる多数の柱状体を形成する工程と、
少なくとも前記柱状体の先端に、ジルコニウムまたはハフニウムの金属層を形成する工程と、
この金属層が形成された前記柱状体を化成し、前記柱状体の先端および側面に少なくとも酸化アルミニウムを含む誘電膜を形成する工程と、を備え、
前記金属層を形成する工程では、前記柱状体の高さをｔとした時、高さｔ／２の地点から先端側の方が、高さｔ／２の地点から根元側よりも前記金属層の平均厚みが大きくなるように形成した、電極箔の製造方法。
【請求項７】
陽極部と、この陽極部の表面に形成された誘電膜と対向する位置に設けられた陰極部と、
を有するコンデンサ素子と、
前記陽極部および陰極部の電極を引き出す陽極端子および陰極端子と、
これらの陽極端子および陰極端子の一部が外部に露出するように前記コンデンサ素子を収容する外装体と、を備え、
前記陽極部または陰極部の少なくとも一方は、請求項１または３に記載の電極箔からなるコンデンサ。
【発明の詳細な説明】
【技術分野】
【０００１】
本発明は電極箔と電極箔の製造方法および電極箔を用いたコンデンサに関する。
【背景技術】
【０００２】
コンデンサとしては、パーソナルコンピュータのＣＰＵ周りに使用される低ＥＳＲの固体電解コンデンサや、大型機器用インバータ電源、ハイブリッドカー等の自動車用インバータ電源に使用される高耐圧のアルミ電解コンデンサなどが挙げられる。これらのコンデンサには、小型大容量化が強く望まれている。
【０００３】
コンデンサの大容量化を図るには、アルミニウム箔からなる基材にエッチングで多数の凹部を形成し、あるいは基材上に蒸着によって複数の柱状体を形成して、表面積の拡大を図ることが有効である。また基材の表面に、誘電率の高い酸化チタンからなる誘電膜を形成することも有効である。
【０００４】
上記の大容量化技術に関連する先行技術文献情報としては、例えば、特許文献１〜４が知られている。
【先行技術文献】
【特許文献】
【０００５】
【特許文献１】特開平３−１９６５１０号公報
【特許文献２】特開平２−６５２１９号公報
【特許文献３】特開平４−３６１５１８号公報
【特許文献４】特開２００５−６４３５２号公報
【発明の概要】
【発明が解決しようとする課題】
【０００６】
誘電膜として酸化チタンからなる酸化皮膜を形成した場合、コンデンサの漏れ電流が大きくなることがあった。
【０００７】
その理由は、酸化皮膜の結晶化とそれに伴う酸素ガス生成により欠陥の多い酸化皮膜しか得られないからである。そしてその結果、コンデンサの漏れ電流が大きくなるのである。
【０００８】
そこで本発明は、コンデンサの大容量化を実現するとともに、漏れ電流を低減することを目的とする。
【課題を解決するための手段】
【０００９】
そしてこの目的を達成するため本発明は、アルミニウムからなる基材と、この基材の表面に形成された多数の凹部と、これらの凹部の内壁および基材の凹部の内壁以外の表面に形成された誘電膜と、を備え、凹部の内壁のうち凹部の開口部に近い領域および基材の凹部の内壁以外の表面に形成された誘電膜は、酸化ジルコニウムまたは酸化ハフニウムと、酸化アルミニウムとからなり、凹部の内壁に形成された誘電膜は、少なくとも酸化アルミニウムを含み、誘電膜中におけるジルコニウムまたはハフニウムの含有量は、凹部の内壁のうち凹部の開口部から凹部の深さ方向に向かって段階的に減少するものである。
【発明の効果】
【００１０】
これにより本発明は、コンデンサの大容量化を実現するとともに、漏れ電流を低減できる。
【００１１】
その理由を以下に説明する。
【００１２】
一つは酸化ジルコニウムや酸化ハフニウムは、酸化チタンと同様に、酸化アルミニウムよりも高い誘電率を有することに加え、酸化チタンよりも酸化アルミニウムに固溶しやすいからである。
【００１３】
すなわち、ジルコニウムまたはハフニウムは、酸素との結合エネルギーがアルミニウムに近いため、これらの酸化物は互いによく固溶する。ここで酸化アルミニウムは非晶質であり、漏れ電流が発生しにくいため、酸化アルミニウムと酸化ジルコニウムまたは酸化ハフニウムが固溶することによって漏れ電流の低減に寄与する。さらに酸化アルミニウム単体よりも酸化ジルコニウムや酸化ハフニウムが混ざることにより、より漏れ電流が低減する。この要因は現在検討中であるが、結晶構造の変化に由来すると考えられる。
【００１４】
二つ目は、電極箔の凹凸の先端部分に、優先的にジルコニウムやハフニウムを積層したからである。これにより凹部の開口部周辺は丸みを帯び、電解集中が抑制され、漏れ電流を低減できる。また凹部の底部側では微細な表面形状を維持でき、大容量特性を維持できる。
【００１５】
以上より本発明は、誘電膜の誘電率と電極箔の表面積を維持することで大容量化を実現し、誘電膜の非晶質化を促進させるとともに電極箔の先端部分の電解集中を抑制することによって漏れ電流を低減できる。
【図面の簡単な説明】
【００１６】
【図１】本発明の実施例１におけるコンデンサの斜視図
【図２】本発明の実施例１における電極箔の断面図
【図３】本発明の実施例１における電極箔の要部を示す模式断面図
【図４】本発明の実施例１の別の例における電極箔の断面図
【図５】本発明の実施例１の別の例におけるコンデンサの一部切欠き斜視図
【図６】本発明の実施例３における電極箔の模式断面図
【発明を実施するための形態】
【００１７】
（実施例１）
以下、本実施例における電極箔と、その製造方法および電極箔を用いたコンデンサについて説明する。
【００１８】
図１に示す本実施例のコンデンサ１は、陽極部２と、この陽極部２の表面に形成された誘電膜（図３の図番３）と、この誘電膜３上に形成された固体電解質層（図示せず）と、この固体電解質層上に形成された陰極部４と、を備えたコンデンサ素子５を複数枚積層している。
【００１９】
コンデンサ１は陽極部２および陰極部４の電極を引き出す陽極端子６Ａおよび陰極端子６Ｂと、これらの陽極端子６Ａおよび陰極端子６Ｂの一部が外部に露出するようにコンデンサ素子５をモールドして収容する外装体７と、を備えている。
【００２０】
陽極部２は、図２や図３に示すように、アルミニウムからなる基材８と、この基材８の表面１１に形成された多数の凹部９と、これらの凹部９の内壁１２および基材８の表面１１に形成された誘電膜３と、を備えた電極箔２Ａを用いている。誘電膜３は、固体電解質層を形成する領域に形成されていればよく、陽極端子６Ａとの接合部分には誘電膜３を形成しないか、接合時に除去する。
【００２１】
凹部９の開口部１０および基材８の表面１１に形成された誘電膜３は、酸化ジルコニウムと酸化アルミニウムとの混合物（ＡｌＺｒxＯy）からなる。開口部１０および基材８の表面１１に形成された誘電膜３中において、アルミニウムとジルコニウムの組成比（ａｔ．％）は９９．９：０．１である。開口部１０および基材８の表面１１の誘電膜３中における金属原子は、アルミニウムの次にジルコニウムが多いものとした。
【００２２】
その他の凹部９の内壁１２に形成された誘電膜３は、少なくとも酸化アルミニウムを含み、開口部１０に近い領域では酸化ジルコニウムも含まれる。誘電膜３中におけるジルコニウムの含有量は、凹部９の開口部１０から凹部９の深さ方向（矢印Ｐ）に向かって段階的に減少する。
【００２３】
以下、電極箔２Ａの製造方法について説明する。
【００２４】
まず、基材８として厚み３０〜１２０μｍ、純度９９．９％以上の高純度アルミニウム箔を準備した。
【００２５】
次に、基材８の表面１１を粗面化し、多数の凹部９を形成する。凹部９は、基材８の両面に形成してもよく、一方の表面１１にのみ形成してもよい。凹部９は例えばブラストで機械的に形成したり、塩酸液に浸漬して化学的に形成（化学的エッチング）したりすることができるが、本実施例では、塩酸主体の電解液中で基材８をカーボン電極板間に設置し電解（電気化学的エッチング）する方法を用いた。電気化学的エッチングでは電解の電流波形、液の組成、温度等によりエッチング形状が異なるため、コンデンサ１の性能に合わせたエッチングの方法を選択する。本実施例では、三角波による交流エッチングとした。また本実施例では、凹部９の開口部１０からの深さｄは平均で３０〜４５μｍとした。なお、直流エッチングした場合は、図４のように比較的真直ぐな凹部１３が形成された電極箔２Ａとなる。
【００２６】
その後、凹部９が形成された基材８に対し、ジルコニウムをスパッタし、金属層（ジルコニウム層）を形成する。金属層の最大厚みは５〜１００ｎｍであり、化成後の誘電膜３の平均厚みの５０分の１以上の厚みに形成することが好ましい。これより少なくなると、ジルコニウムを含有させることによる誘電率の向上効果が殆ど得られなくなる。
【００２７】
金属層は、凹部９の開口部１０および基材８の表面１１に優先的に形成することが好ましい。凹部９の中にまで厚く形成すると、凹部９内に形成された微細な凹凸がつぶれてしまい、表面積が小さくなるからである。したがって、金属膜の平均厚みは、凹部９の真ん中（凹部９の深さをｄとした場合、ｄ／２の地点）から開口部１０側の方が、凹部９の真ん中より底部１４側よりも厚くなる。なお、凹部９の底部１４側には金属層を形成しなくてもよい。本実施例では、開口部１０および基材８の表面１１に形成した金属層の厚みが平均１０ｎｍであり、凹部９の底部１４からｄ／３〜２ｄ／３の地点では金属層の厚みが１ｎｍ未満になるように、徐々に薄くなるように形成した。
【００２８】
次に、金属層が形成された基材８を化成する。化成工程では、基材８を陽極として電解液に入れ、電気分解して凹部９の開口部１０と基材８の表面１１、および凹部９の内壁１２に酸化皮膜を形成する。この酸化皮膜が誘電膜３となる。化成用の電解液には、硼酸アンモニウム、リン酸アンモニウム、アジピン酸アンモニウム等の水溶液が用いられる。電気分解時の印加電圧（化成電圧）は、本実施例では化成電圧４．５Ｖ、保持時間３０分、７％アジピン酸アンモニウム水溶液、７０℃、０．０５Ａ／ｃｍ2で化成を行った。
【００２９】
以上のように形成した本実施例の電極箔２Ａを用い、定電圧３．１５Ｖ印加して、３分後の漏れ電流値を測定した。比較例１として金属層を形成せず、酸化アルミニウムのみからなる誘電膜を有する電極箔を用いた。また比較例２としてジルコニウムに代えてチタンからなる金属層を形成し、その後同じように化成した電極箔を用いた。なお、測定時は、それぞれの電極箔を１×２ｃｍにカットしたものを用いた。
【００３０】
その結果、それぞれの漏れ電流値は、比較例１が０．４μＡ、比較例２が７．２μＡであったのに対し、本実施例は０．２μＡとなり、漏れ電流値が大幅に低減した。
【００３１】
また本実施例の電極箔２Ａ（１×２ｃｍ）の静電容量は３．３５μＦであり、酸化アルミニウムのみからなる誘電膜を形成した場合の静電容量２．９３μＦと比較し、容量が増大していることが分かった。容量測定条件としては、ＬＣＲメーターを用い、１５％アジピン酸アンモニウム水溶液、３０℃、測定周波数１２０Ｈｚで行ったものである。なお、凹部９の開口部１０および基材８の表面１１の誘電膜３中におけるジルコニウムの最大含有量は０．０３ａｔｍ％以上とすることが好ましい。ジルコニウムの含有量が最も多い領域で、これよりも少なくなると、ジルコニウムを含有させることによる誘電率向上効果を得られなくなるからである。
【００３２】
以下、本実施例の効果を説明する。
【００３３】
本実施例では、コンデンサ１の大容量化を実現するとともに、漏れ電流を低減できる。
【００３４】
その理由を以下に説明する。
【００３５】
一つは、酸化ジルコニウムは、酸化チタンと同様に、酸化アルミニウムよりも高い誘電率を有する一方で、酸化チタンよりも酸化アルミニウムに固溶しやすいからである。
【００３６】
すなわち、チタンと酸素との結合エネルギーは約７６ｋｃａｌ／ｍｏｌであるのに対し、ジルコニウムと酸素との結合エネルギーは約６７ｋｃａｌ／ｍｏｌ、アルミニウムと酸素との結合エネルギーは約６８ｋｃａｌ／ｍｏｌであり、ほぼ同等である。したがって、ジルコニウムとアルミニウムの酸化物は互いによく固溶する。ここで酸化ジルコニウムが結晶体であるのに対し、酸化アルミニウムは非晶質であり、漏れ電流が発生しにくいため、酸化アルミニウムと酸化ジルコニウムとが固溶することによって漏れ電流の低減に寄与する。
【００３７】
さらに酸化アルミニウム単体よりも酸化ジルコニウムが混ざることにより、より漏れ電流が低減する。この要因は現在検討中であるが、結晶構造の変化に由来すると考えられる。
【００３８】
二つ目は、電極箔２Ａの凹凸の先端部分に、優先的にジルコニウムを積層したからである。すなわち本実施例では、凹部９によって電極箔２Ａの表面が凹凸形状となり、その先端部分（開口部１０の周辺）はエッジとなって電解が集中しやすくなる。これに対し本実施例では、この先端部分を金属層で覆っているため、凹部９の開口部１０周辺は丸みを帯び、電解集中が抑制され、漏れ電流を低減できる。また凹部９の底部１４側には金属層を形成しないか、膜厚を薄くしているため、微細な表面形状を維持でき、大容量を維持できる。
【００３９】
以上より本発明は、誘電膜３の高い誘電率と電極箔２Ａの表面積を維持することで大容量化を実現し、誘電膜３の非晶質化を促進させるとともに電極箔２Ａの先端部分の電解集中を抑制することによって漏れ電流を低減できる。
【００４０】
なお、電極箔２Ａは、凹部９の真ん中よりも開口部１０側の表面粗度が、凹部９の真ん中より底部１４側の表面粗度よりも小さい方がより好ましい。これにより電極箔２Ａの先端部分の電解集中をより抑制することができ、また凹部９の底面側の表面積を拡大できる。このように、開口部１０側の表面粗度を高めるためには、金属層をスパッタで形成することが好ましい。金属層は蒸着やめっきなどで形成することもできるが、スパッタは緻密な膜を開口部１０側に優先的に形成することができるからである。表面粗度はＴＥＭ、ＳＥＭ、及び表面粗さ計等によって測定した単位表面積あたりの表面粗度の平均値である。
【００４１】
また本実施例では、誘電膜３としてジルコニウムを含有させたが、ジルコニウムに代えてハフニウムを用いてもよい。ハフニウムはジルコニウムと同じ第四属遷移金属であり、化学的特性が似ている上に、酸化物の生成Ｇｉｂｂｓ自由エネルギーΔＧ°が約−２７０ｋＪ ｅｑ-1であり、チタン酸化物の約−２２０ｋＪ ｅｑ-1より、アルミニウム酸化物及びジルコニウム酸化物の約−２６０ｋＪ ｅｑ-1に近い。したがって、ハフニウムを用いた場合も、同様の原理によりコンデンサ１の大容量化と漏れ電流の低減を実現できると考えられる。
【００４２】
なお、金属層としてジルコニウムを用いた場合は、基材８の表面１１および凹部９の開口部１０に形成された誘電膜３中において、金属成分の主成分をアルミニウムかジルコニウムのいずれか一方とし、他方を二番目に多い組成とする。また金属層としてハフニウムを用いた場合は、基材８の表面１１および凹部９の開口部１０に形成された誘電膜３中において、金属成分の主成分をアルミニウムかハフニウムのいずれか一方とし、他方を二番目に多い組成とする。
【００４３】
本実施例では、電極箔２Ａをチップ型のコンデンサ１の陽極箔として用いたが、図５に示す巻回型のコンデンサ１５の陽極箔１６や陰極箔１７として用いることができる。陽極箔１６、陰極箔１７のいずれか一方として実施例１の電極箔２Ａを用いてもよく、双方に用いてもよい。
【００４４】
巻回型のコンデンサ１５は、陽極箔１６（陽極部）と陰極箔１７（陰極部）とを、間にセパレータ１８を介して巻回したコンデンサ素子１９と、このコンデンサ素子１９に含浸させた電解液や固体電解質層などの陰極材料（図示せず）と、陽極箔１６の電極を引き出す陽極端子２０と、陰極箔１７の電極を引き出す陰極端子２１と、陽極端子２０と陰極端子２１の一部を外部に露出させるようにコンデンサ素子１９を収容する外装体２２と、この外装体２２を封止する封止部材２３と、を備えている。陰極材料としては、導電性高分子からなる固体電解質や、電解液が挙げられ、これらの双方を組み合わせて用いてもよい。
【００４５】
また本実施例は、金属層の最大厚みを１０ｎｍとしたが、厚みを増やす場合は、化成電圧を高くすることで、ジルコニウムやハフニウムの組成比を下げることができる。
【００４６】
（実施例２）
本実施例と実施例１との違いは、誘電膜３の組成比である。本実施例では、凹部９の開口部１０および基材８の表面１１に形成された誘電膜３において、アルミニウムとジルコニウムの組成比（ａｔ．％）を５〜１５：８５〜９５とした。
【００４７】
本実施例では、金属層の最大厚みを１００ｎｍとし、化成電圧は実施例１と同様に４．５Ｖとした。酸化ジルコニウムは酸化アルミニウムの誘電率よりもはるかに高いため、誘電膜３を酸化アルミニウムのみから形成した場合と比較し、７０％以上の容量増大を実現できる。
【００４８】
また酸化ジルコニウムと非晶質の酸化アルミニウムとが固溶した混合物であるため、漏れ電流を低減できる。なお、誘電膜３が酸化ジルコニウムのみで構成されると、酸化ジルコニウムは結晶性が高い為、漏れ電流が増加する。したがって最もジルコニウムの含有量の多い凹部９の開口部１０および基材８の表面１１の領域においても、誘電膜３を酸化アルミニウムと酸化ジルコニウムの混合物とすることが好ましい。
【００４９】
その他実施例１と同様の構成および効果については説明を省略する。
【００５０】
（実施例３）
本実施例と実施例１との違いは、電極箔の構造および形成方法である。
【００５１】
図６に示すように本実施例の電極箔２４は、アルミニウムからなる基材２５と、この基材２５の表面に形成されたアルミニウムからなる複数の柱状体２６と、この柱状体２６の表面に形成された誘電膜（図示せず）と、を備えている。柱状体２６は基材２５の両面に形成してもよく、一方の表面にのみ形成してもよい。基材２５はアルミニウム以外にも、アルミニウム合金やチタン、タンタルなどの弁金属やその他導電性材料で構成してもよい。
【００５２】
柱状体２６は、単純な円筒形状や四角柱形状でもよいが、複数のアルミニウム微粒子２７が枝分かれするように連なった海ぶどうのような構造であってもよい。
【００５３】
これらの柱状体２６の先端２８に形成された誘電膜は、酸化ジルコニウムと酸化アルミニウムとからなり、柱状体２６の側面２９に形成された誘電膜は、少なくとも酸化アルミニウムを含む。誘電膜中におけるジルコニウムの含有量は、柱状体２６の先端２８から根元３０側にむかって段階的に減少する。
【００５４】
柱状体２６は、真空蒸着やエアロゾルなどで形成できる。本実施例の柱状体２６は、真空蒸着で形成した。真空槽内を１５０〜３００℃に保ち、活性ガスと不活性ガスの混合ガスを導入することによって、蒸発したアルミニウム微粒子２７の表面に薄い酸化皮膜が形成され、粒子形状を維持しながら基材２５上に積層していく。
【００５５】
以上のように柱状体２６を形成した後、柱状体２６の上方からジルコニウムをスパッタし、金属層を形成する。金属層の最大厚みは５〜１００ｎｍであり、誘電膜の平均厚みの５０分の１以上の厚みに形成することが好ましい。これより薄くなると、化成後のジルコニウムの組成比が最大でも０．０３ａｔｍ％未満となり、誘電率の向上効果が殆ど得られなくなる。
【００５６】
金属層は、柱状体２６の先端２８に優先的に形成することが好ましい。根元３０にまで厚く形成すると、柱状体２６どうしが繋がってしまい、表面積が小さくなるからである。したがって、金属膜の平均厚みは、柱状体２６の真ん中（柱状体２６の高さをｔとした時、高さｔ／２の地点）から先端２８側の方が、柱状体２６の真ん中から根元３０側よりも厚くなるように形成する。なお、柱状体２６の根元３０には金属層を形成しなくてもよい。本実施例では、柱状体２６の先端２８に形成した金属層の厚みが平均１０ｎｍであり、柱状体２６の高さをｔとした場合に、根元からｔ／３〜ｔ／２の地点では金属層の厚みが１ｎｍ未満になるように、徐々に薄くなるように形成した。
【００５７】
次に、金属層が形成された基材２５を実施例１と同様に化成する。
【００５８】
以上のように形成した電極箔２４は、実施例１と同様に大容量化を実現できるとともに漏れ電流を低減できる。
【００５９】
また本実施例においても、電極箔２４、柱状体２６の真ん中（根元から高さ１／２ｔの地点）よりも先端２８側の平均表面粗度が、柱状体２６の真ん中より根元３０側の平均表面粗度よりも小さい方がより先端部分の電解集中を抑制でき、漏れ電流を低減できる。
【００６０】
さらに本実施例においても、誘電膜として酸化ジルコニウムに代えて酸化ハフニウムを用いてもよい。なお、金属層としてジルコニウムを用いた場合は、柱状体２６の先端２８に形成された誘電膜中において、金属成分の主成分をアルミニウムかジルコニウムのいずれか一方とし、他方を二番目に多い組成とする。また金属層としてハフニウムを用いた場合は、柱状体２６の先端２８に形成された誘電膜３中において、金属成分の主成分をアルミニウムかハフニウムのいずれか一方とし、他方を二番目に多い組成とする。
【００６１】
その他実施例１と同様の構成および効果については説明を省略する。
【産業上の利用可能性】
【００６２】
本発明による電極箔は、特に大容量かつ高耐圧特性が要求される電解コンデンサの陽極箔として有用である。
【符号の説明】
【００６３】
１  コンデンサ
２  陽極部
２Ａ  電極箔
３  誘電膜
４  陰極部
５  コンデンサ素子
６Ａ  陽極端子
６Ｂ  陰極端子
７  外装体
８  基材
９  凹部
１０  開口部
１１  表面
１２  内壁
１３  凹部
１４  底部
１５  コンデンサ
１６  陽極箔
１７  陰極箔
１８  セパレータ
１９  コンデンサ素子
２０  陽極端子
２１  陰極端子
２２  外装体
２３  封止部材
２４  電極箔
２５  基材
２６  柱状体
２７  アルミニウム微粒子
２８  先端
２９  側面
３０  根元
【図１】
0005659756.tif 000002
【図２】
0005659756.tif 000003
【図３】
0005659756.tif 000004
【図４】
0005659756.tif 000005
【図５】
0005659756.tif 000006
【図６】
0005659756.tif 000007